СПОСОБ ИЗГОТОВЛЕНИЯ КЕРАМИЧЕСКОГО ПРОДУКТА ПОСРЕДСТВОМ ПРИМЕНЕНИЯ ЗОЛЬНОЙ ПЫЛИ В КАЧЕСТВЕ СЫРЬЯ

1. Способ получения глинистого продукта из зольной пыли, отличающийся тем, что он содержит по меньшей мере следующие стадии:
- получение смеси глины и зольной пыли, причем процент золы равен или меньше чем 50% от массы или равен или меньше чем 75% от объема конечного продукта; и
- доведение смеси глины и зольной пыли при помощи введения в две подстадии следующих добавок:
- во-первых, добавления фосфорной кислоты и размола смеси и,
2
n
2
m
2
- во-вторых, добавления гидратированного силиката натрия (NaO)(SiO)(HO) и размола конечной смеси.
2. Способ получения глинистого продукта по п. 1, отличающийся тем, что соотношение глины к зольной пыли составляет 1:1.
3. Способ получения глинистого продукта по п. 1 или 2, отличающийся тем, что по меньшей мере проходит одна минута между размолом смеси глины и золы с фосфорной кислотой и добавлением гидратированного силиката натрия.
4. Способ получения глинистого продукта по п. 1 или 2, отличающийся тем, что воду добавляют, когда смесь глины и зольной пыли имеет первоначальное содержание воды ниже 18%.
5. Способ получения глинистого продукта по п. 4, отличающийся тем, что соотношение глины к воде находится в пределах между 100:40 и 100:70.
6. Способ получения глинистого продукта по п. 4, отличающийся тем, что воду добавляют непосредственно к смеси глины и зольной пыли посредством изготовления суспензии, перед смешиванием глины и зольной пыли с фосфорной кислотой.
7. Способ получения глинистого продукта по п. 4, отличающийся тем, что он содержит следующие стадии:
- изготовление первой суспензии, содержащей одну часть воды и фосфорную кислоту,
- добавление суспензии фосфорной кислоты и воды к смеси глины и зольной пыли, и размол смеси; и
- добавление к указанной смеси второй суспензии, содержащей вторую часть воды и гидратированный силикат натрия, и размол конечной смеси.
8. Способ получения глинистого продукта по п. 1 или 2, отличающийся тем, что фосфорную кислоту и гидратированный силикат натрия добавляют непосредственно к смеси глины и зольной пыли, когда глина имеет первоначальное содержание воды, равное или выше чем 18%.
9. Способ получения глинистого продукта по п. 8, отличающийся тем, что фосфорную кислоту и гидратированный силикат натрия добавляют непосредственно к смеси посредством пульверизации или распыления.
10. Способ получения глинистого продукта по любому из пп. 1, 2, 5, 6, 7 или 9, отличающийся тем, что глина имеет карбонатность, составляющую по меньшей мере 3%.
11. Способ получения глинистого продукта по любому из пп. 1, 2, 5, 6, 7 или 9, отличающийся тем, что фосфорная кислота представляет собой технический сорт, в концентрации, составляющей 75% от объема.
12. Способ получения глинистого продукта по любому из пп. 1, 2, 5, 6, 7 или 9, отличающийся тем, что фосфорную кислоту добавляют к смеси глины и зольной пыли, причем соотношение фосфорной кислоты к зольной пыли составляет по меньшей мере 1:50.
2
2
13. Способ получения глинистого продукта по любому из пп. 1, 2, 5, 6, 7 или 9, отличающийся тем, что гидратированный силикат натрия имеет соотношение от массы SiO к NaO, составляющее по меньшей мере 3,00 соотношений масс.
2
14. Способ получения глинистого продукта по любому из пп. 1, 2, 5, 6, 7 или 9, отличающийся тем, что содержание SiO в гидратированном силикате натрия составляет приблизительно 30% от массы.
15. Способ получения глинистого продукта по любому из пп. 1, 2, 5, 6, 7 или 9, отличающийся тем, что соотношение фосфорной кислоты к гидратированному силикату натрия находится в пределах между 1:1 соотношений масс и 1:5 соотношений масс.
16. Глинистый продукт, получаемый в результате применения способа в соответствии с любым из пп. 1-15.
17. Применение глинистого продукта в соответствии с предыдущим пунктом для изготовления керамических материалов.
18. Применение зольной пыли в качестве сырья для получения глинистых продуктов в способе как тот, который описан в любом из пп. 1-15.
19. Способ изготовления керамических материалов из глинистого материала, получаемого посредством способа, описанного в любом из пп. 1-15, отличающийся тем, что он содержит по меньшей мере следующие стадии:
- сушку глинистого продукта, и
- подвержение глинистого продукта из предыдущей стадии формованию посредством экструзии и обжига, при этом обжиг проводят при температуре ниже 900°C.
20. Способ изготовления керамических материалов по п. 19, отличающийся тем, что обжиг проводят при температуре, равной или меньше чем 850°C.
21. Способ изготовления керамических материалов по любому из пп. 19 или 20, отличающийся тем, что после сушки, глинистый продукт доводят до необходимых параметров, чтобы подвергнуть его формованию и обжигу.
22. Способ изготовления керамических материалов по п. 20, отличающийся тем, что высушенный глинистый продукт доводят до необходимых параметров для проведения обжига посредством измельчения, размола или обоих последовательных действий.
23. Способ изготовления керамических материалов по  любому из пп. 19, 20 или 22, отличающийся тем, что керамический продукт сушат при температуре, находящейся в пределах между 100°C и 120°C, включая оба предела, на протяжении периода времени, находящегося в пределах между 12 ч и 36 ч, включая оба предела.
24. Способ изготовления керамических материалов по любому из пп. 19, 20 или 22, отличающийся тем, что глинистый продукт подготавливают незамедлительно после стадии сушки.
25. Способ изготовления керамических материалов по п. 24, отличающийся тем, что гидратированный силикат натрия добавляют к смеси глины и золы с фосфорной кислотой и затем размалывают непосредственно в установке экструдера, где глинистый продукт подлежит формованию.
26. Керамический материал, получаемый в результате применения способа по любому из пп. 19-25.
27. Применение керамического материала по п. 26 в строительной промышленности.